(57)【要約】【課題】衣服への良好な貼着性と、衣服から剥離除去する際に、衣服の毛羽立ち等の衣服へのダメージを抑え、且つ、糊残り等がなくきれいに剥離することができる衣服貼着用粘着テープまたはシートを提供する。【解決手段】布基材の片面に粘着剤層を設けてなる衣服貼着用粘着テープまたはシートであって、前記粘着剤層は、アクリル系共重合体と、室温で液状もしくはペースト状の成分とを含み、前記衣服貼着用粘着テープまたはシートは、最大伸張方向における４．９Ｎ／２５ｍｍ幅の荷重条件下での伸び率が１０〜３００％であり、且つ、前記荷重を除去した後の残留歪み率が５０％以下であるように、衣服貼着用粘着テープまたはシートを構成する。【選択図】なし【特許請求の範囲】
【請求項１】
布基材の片面に粘着剤層を設けてなる衣服貼着用粘着テープまたはシートであって、
前記粘着剤層は、アクリル系共重合体と、室温で液状もしくはペースト状の成分とを含み、
前記衣服貼着用粘着テープまたはシートは、最大伸張方向における４．９Ｎ／２５ｍｍ幅の荷重条件下での伸び率が１０〜３００％であり、且つ、前記荷重を除去した後の残留歪み率が５０％以下であることを特徴とする、衣服貼着用粘着テープまたはシート。
【請求項２】
前記室温で液状もしくはペースト状の成分が、カルボン酸エステルであることを特徴とする、請求項１に記載の衣服貼着用粘着テープまたはシート。
【請求項３】
前記カルボン酸エステルが、飽和脂肪酸のグリセリンエステルであることを特徴とする、請求項２に記載の衣服貼着用粘着テープまたはシート。
【請求項４】
前記飽和脂肪酸が、カプリル酸、カプリン酸、および２−エチルヘキシル酸からなる群より選ばれた少なくとも一種であることを特徴とする、請求項３に記載の衣服貼着用粘着テープまたはシート。
【請求項５】
前記カルボン酸エステルが、トリカプリル酸グリセリル、トリカプリン酸グリセリル、およびトリ−２−エチルヘキサン酸グリセリルからなる群より選ばれた少なくとも一種であることを特徴とする、請求項３に記載の衣服貼着用粘着テープまたはシート。
【請求項６】
前記アクリル系共重合体が、（メタ）アクリル酸アルキルエステル単量体、およびアルコキシ基含有エチレン不飽和単量体を含む単量体混合物から得られるアクリル系共重合体を含有することを特徴とする、請求項１〜５のいずれか１項に記載の衣服貼着用粘着テープまたはシート。
【請求項７】
前記アクリル系共重合体１００質量部に対して、前記室温で液状もしくはペースト状の成分２０〜１００質量部を含むことを特徴とする、請求項１〜６のいずれか１項に記載の衣服貼着用粘着テープまたはシート。
【請求項８】
前記布基材を構成する材料が、ポリエステル、ポリウレタン、ナイロン、ビニロン、ポリエチレン、ポリプロピレン、および綿からなる群より選ばれた少なくとも一種であることを特徴とする、請求項１〜７のいずれか１項に記載の衣服貼着用粘着テープまたはシート。
【発明の詳細な説明】
【技術分野】
【０００１】
本発明は衣服に貼り付けて使用される衣服貼着用粘着テープまたはシートに関する。
【背景技術】
【０００２】
一般的に衣服に布状の基布を取り付ける場合には、糸等で縫い合わせて固定するか、或いは、基布の裏面に熱で溶融・接着する材料が塗布されており、アイロン等による加熱により接着されて固定する方法が用いられている。しかし、これらの方法で衣服に基布を固定すると、衣服から基布を取り外したいときに容易に取り外しできないという課題がある。一方、容易に取り外しできるように仮固定する方法としては、基布の角や周囲にホックを使用して固定する方法や、基布にマジックテープ（登録商標）を装着して仮固定する方法がある。しかし、これらの方法だとホックやマジックテープ（登録商標）を取り付ける手間がかかるため、より簡便に衣服へ基布を貼着したり取り外したりすることが可能な方法が要望されている。
【０００３】
このような中で、衣服へ基布を取り付ける方法として、印刷用布帛の裏面に接着剤層及び剥離紙を順次備え、前記剥離紙を剥離したときに前記接着剤層が前記布帛側に残留することを特徴とする印刷用布帛を用いて形成したシールなどが記載されている（特許文献１）。上記の要望を満足するシールとしては、衣服へシールを貼着している間、剥がれることなく貼り付けられ、一方、剥がす際には、被着体である衣服に毛羽立ち等のダメージを極力抑えるとともに、糊残り等を生じず、きれいに剥がれることが要求される。このように、良好な衣服貼着性と剥離性とを兼ね備えた特性が必要となるが、これらの特性を十分満足するものは未だに見出されていない。
【先行技術文献】
【特許文献】
【０００４】
【特許文献１】特開２００９−７５２２７号公報
【発明の概要】
【発明が解決しようとする課題】
【０００５】
本発明は、前記現状に鑑み、衣服への良好な貼着性と、衣服から剥離除去する際に、衣服の毛羽立ち等の衣服へのダメージを抑え、且つ、糊残り等がなくきれいに剥離することができる衣服貼着用粘着テープまたはシートを提供することを目的とする。
【課題を解決するための手段】
【０００６】
本発明者らは、前記目的を達成するために鋭意検討を重ねた結果、衣服貼着用粘着テープまたはシートにおいて、粘着剤層がアクリル系共重合体と、室温で液状もしくはペースト状の成分とを含み、且つ、衣服貼着用粘着テープまたはシートが特定の伸縮特性を有することによって、衣服に対する貼着性、剥離性の両方に優れることを見出し、本発明を完成するに至った。
【０００７】
すなわち、本発明は、布基材の片面に粘着剤層を設けてなる衣服貼着用粘着テープまたはシートであって、
前記粘着剤層は、アクリル系共重合体と、室温で液状もしくはペースト状の成分とを含み、
前記衣服貼着用粘着テープまたはシートは、最大伸張方向における４．９Ｎ／２５ｍｍ幅の荷重条件下での伸び率が１０〜３００％であり、且つ、前記荷重を除去した後の残留歪み率が５０％以下であることを特徴とする衣服貼着用粘着テープまたはシートに関する。
【発明の効果】
【０００８】
本発明によれば、本発明の衣服貼着用粘着テープまたはシートは、衣服への優れた貼着性を有するとともに、衣服から剥離除去する際に、衣服の毛羽立ち等のダメージを低減し、且つ糊残り等の発生を抑えることができる。また、貼着時において衣服の捩れや伸び縮みに対する追従性を有するとともに、剥離時に伸縮性の低い方向に沿って剥離することにより、テープまたはシートが伸びすぎることなく容易に剥離することができる。すなわち、衣服への貼着と剥離を簡便に綺麗に行うことができるものである。また、剥離した衣服貼着用粘着テープまたはシートは繰り返し使用することもできる。
【発明を実施するための形態】
【０００９】
（伸び率）
本発明の衣服貼着用粘着テープまたはシート（以下、「粘着テープまたはシート」と略す場合がある）は、最大伸張方向における４．９Ｎ／２５ｍｍ幅の荷重条件下での伸び率が１０〜３００％であることが必要であり、２０〜２５０％であることが好ましく、３０〜２００％であることがより好ましい。ここで、最大伸張方向とは、最も伸び率の大きい方向を意味する。上記伸び率が１０％を下回ると、貼着時において衣服の捩れや伸びに対する追従性が低下してしまい、本発明の作用効果を得ることができない。また、上記伸び率が３００％を超えると、衣服貼着用粘着テープまたはシートを衣服から剥離除去する際に、衣服に毛羽立ち等のダメージが生じるおそれがあり、また、衣服に糊残り等が発生するおそれがあり、本発明の作用効果を得ることができない。
【００１０】
上記荷重を除去した後の残留歪み率が５０％以下であることが必要であり、４０％以下であることが好ましく、３０％以下であることがより好ましい。ここで、残留歪み率とは、以下の式により算出されるものである。
残留歪み率＝荷重除去後の伸び率／荷重条件下の伸び率×１００（％）
残留歪み率が５０％を超えると、衣服貼着中の衣服の捩れや伸び縮みによって、粘着テープまたはシートの形状が大きく変形し、元の形状に戻らないおそれがある。
【００１１】
（布基材）
本発明の衣服貼着用粘着テープまたはシートを構成する布基材は、後述する粘着剤層を支持することができ、当該テープまたはシートの伸び縮みに追随できるものであればとくに限定されるものではない。しかしながら、粘着テープやシートとして衣服に貼着した場合に、当該衣服に密着する皮膚面の蒸れの防止や、発汗や受水等によって衣服が濡れた場合において衣服の速やかな乾燥を促すために、高い透湿性を有する布基材を用いることが好ましい。
【００１２】
上述のような布基材としては、ポリエチレンテレフタレート（ＰＥＴ）等のポリエステルや、ポリウレタン、ナイロン、ビニロン、ポリエチレン、ポリプロピレン、綿などから構成される布基材を挙げることができる。これらは単独で用いることもできるし、２以上を混合して織布あるいは編布として構成し、用いることもできる。なお、織布あるいは編布として構成することにより、上記布基材は自ずから高い伸縮性を有するようになるので、当該布基材を使用した本発明の粘着テープまたはシートは、上述した伸び率および残留歪み率を達成することができるようになる。
【００１３】
また、上述したポリエステルやポリウレタン等の布基材は、単独で用いた場合においても、織布、編布、ネット等の形態に構成することが好ましい。これによって、上記同様に、布基材が高い伸縮性を有するようになるので、当該布基材を使用した本発明の粘着テープまたはシートは、上述した伸び率および残留歪み率を達成することができるようになる。
【００１４】
さらに、上述したポリエステルやポリウレタン等の布基材は、例えば、これらポリエステルやポリウレタンを積層した積層構造の布基材とすることもできる。
【００１５】
布基材の厚さは特に限定されるものではなく、本発明の粘着テープまたはシートの用途や貼着される衣服の種類、強度等に依存して適宜決定することができるが、当該粘着テープまたはシートの衣服への貼着性等を考慮すると、０．０５ｍｍ〜５．０ｍｍであることが好ましく、０．１ｍｍ〜４．５ｍｍであることがより好ましい。なお、前記厚さを測定することが困難な場合には、布基材の目付量は２０〜１０００ｇ／ｍ２であることが好ましく、５０〜５００ｇ／ｍ２であることがより好ましい。
【００１６】
（粘着剤層）
本発明の衣服貼着用粘着テープまたはシートを構成する粘着剤層は、粘着テープまたはシートと衣服との粘着力の調整が容易であること、皮膚と接触した際の皮膚刺激性が少ないことなどから、アクリル系共重合体と、室温で液状もしくはペースト状の成分を含むものである。
【００１７】
アクリル系共重合体としては特に限定されるものではないが、例えば、（メタ）アクリル酸アルキルエステル単量体、およびアルコキシ基含有エチレン不飽和単量体を含む単量体混合物から得られるアクリル系共重合体を用いることが好ましい。
【００１８】
（メタ）アクリル酸アルキルエステル単量体は、粘着剤層に良好な衣服貼着性を付与する主成分となるものであり、特にアルキル基の炭素数が６以上、さらには６〜１８の長鎖アルキル基を用いると効果的である。なお、（メタ）アクリル酸アルキルエステル単量体は、皮膚に対する刺激性が比較的少なく、長時間の使用によっても粘着力の低下が起こりにくいという利点を有するものである。
【００１９】
このような（メタ）アクリル酸アルキルエステル単量体の具体例としては、アクリル酸もしくはメタクリル酸のブチルエステル、プロピルエステル、オクチルエステル、ノニルエステル、デシルエステル、ドデシルエステル、ラウリルエステルなどを一種もしくは二種以上併用して用いることができる。なお、これらのアルキルエステル鎖は直鎖であっても、分岐鎖であってもよいことは云うまでもない。
【００２０】
アルコキシ基含有エチレン不飽和単量体は、アクリル系共重合体に水蒸気透過性、所謂透湿性を付与する成分である。このようなアルコキシ基含有エチレン不飽和単量体は特に限定されないが、例えば、メトキシポリエチレンアクリレート、エトキシジエチレングリコールアクリレート、ブトキシジエチレングリコールアクリレート、メトキシエチルアクリレート、エトキシエチルアクリレート、ブトキシエチルアクリレートなどの炭素数が１〜４のアルコキシ基を有するアルコキシアルキルアクリレートを用いることが好ましい。
【００２１】
また、本発明におけるアクリル系共重合体は、さらにカルボキシル基含有エチレン性不飽和単量体を含む単量体混合物から得られるアクリル系共重合体を用いることが好ましい。カルボキシル基含有エチレン性不飽和単量体を含むことによって、得られる共重合体の凝集力が向上するので、粘着剤層の特性を調整する上で重要な単量体となる。このような単量体の代表例としては、アクリル酸、イタコン酸、クロトン酸、フマール酸、（無水）マレイン酸などが挙げられる。これらのうち、共重合性や取扱性などの点で好ましい単量体としては、アクリル酸が挙げられる。
【００２２】
上記アクリル系共重合体は、上記（メタ）アクリル酸アルキルエステル単量体とアルコキシ基含有エチレン不飽和単量体とが共重合することによって得られるものが好ましく、（メタ）アクリル酸アルキルエステル単量体とアルコキシ基含有エチレン不飽和単量体とカルボキシル基含有エチレン性不飽和単量体とが共重合することによって得られるものがより好ましい。
【００２３】
本発明のアクリル系共重合体は、上記各単量体以外に、親水性の付与などの各種改質を行うための改質用単量体として、スチレンや酢酸ビニル、Ｎ−ビニル−２−ピロリドンなどの単量体を必要に応じて適宜共重合してもよい。
【００２４】
アクリル系共重合体における（メタ）アクリル酸アルキルエステル単量体の含有量は、好ましくは４０質量％〜８０質量％、より好ましくは５０質量％〜７５質量％の範囲とする。（メタ）アクリル酸アルキルエステル単量体の含有量が上記範囲内であれば、良好な衣服貼着性を示し、衣服からの剥離の際には当該衣服に対して糊残り現象が生じず優れた剥離性を有する。
【００２５】
また、アクリル系共重合体におけるアルコキシ基含有エチレン不飽和単量体の含有量は、好ましくは１０質量％〜６０質量％、より好ましくは２０質量％〜５０質量％の範囲とする。アルコキシ基含有エチレン不飽和単量体の含有量が上記範囲内であれば、粘着剤層に優れた透湿性を付与することができる。
【００２６】
なお、カルボキシル基含有エチレン不飽和単量体を含有させる場合、上述したアルコキシ基含有エチレン不飽和単量体の含有量は、好ましくは１０質量％〜５０質量％、より好ましくは２０質量％〜４５質量％の範囲とする。
【００２７】
上記カルボキシル基含有エチレン性不飽和単量体の含有量は、好ましくは１〜１０質量％、より好ましくは３〜８質量％の範囲とする。カルボキシル基含有エチレン性不飽和単量体の含有量が上記範囲内であれば、粘着剤層に優れた凝集力を付与することができ、糊残り現象などを抑えることができる。
【００２８】
アクリル系共重合体の分子量測定溶媒に対する可溶分の重量平均分子量が５０万〜１００万、好ましくは６０万〜９０万程度、数平均分子量が３万〜１９万に調整し、分子量分布は３〜２２、好ましくは８〜１５程度に調整することが望ましいものである。
【００２９】
なお、ここで重量平均分子量および分子量分布は、ゲルパーミエーションクロマトグラフィー（ＧＰＣ）を用いた測定される値であり、測定サンプルをテトラヒドロフランにて溶解し、０．４５μｍφのメンブレンフィルタを通過する可溶分について行い、ポリスチレン換算にて算出される。
【００３０】
本発明の粘着剤層を構成する室温（２５℃）で液状もしくはペースト状の成分は、粘着剤層に柔軟性を付与するものである。粘着剤層中に上記室温で液状もしくはペースト状の成分を含有した本発明の衣服貼着用粘着テープまたはシートは、柔軟性を有する粘着剤層により、衣服貼着時に衣服の捩れや伸び縮みに追従することができ、良好な衣服貼着性を発現することができる。また、貼着した本発明の衣服貼着用粘着テープまたはシートを衣服から剥がす際に、衣服に毛羽立ち等のダメージを抑えるとともに、糊残り等を生じず、きれいに剥がすことができる。さらに、本発明の粘着テープまたはシートは、衣服へ貼着している際には良好な衣服貼着性を示しているにもかかわらず、衣服から剥離する際には、軽く剥がすことができるという顕著な効果を奏する。
【００３１】
このような室温で液状もしくはペースト状の成分としては、アクリル系共重合体と相溶するものであれば特に制限はない。例えば、フタル酸、マレイン酸、アジピン酸、ステアリン酸や各種脂肪酸とアルキルアルコールとのエステル類、エチレングリコール、グリセリンなどの多価アルコールとのエステル類などを用いることができる。より具体的には、１価のアルコールのエステルとしては、ジブチルフタレート、ジ−２−エチルヘキシルフタレート、ジブチルアジペート、ジ−２−エチルヘキシルセバケート、ジブチルマレエート、ミリスチン酸エチル、ミリスチン酸イソプロピル、パルミチン酸イソプロピル、ステアリン酸ブチル、イソステアリン酸イソプロピル、ラウリン酸ヘキシル、乳酸セチル、乳酸ミリスチル、フタル酸ジエチル、ミリスチン酸オクチルドデシル、オレイン酸オクチルドデシル、ジメチルオクタン酸ヘキシルデシル、２−エチルへキサン酸セチル、２−エチルヘキサン酸イソセチル、２−エチルヘキサン酸ステアリル、コハク酸ジオクチル等が挙げられる。また、２価以上のアルコールのエステルとしては、ジカプリル酸プロピレングリコール、ジカプリン酸プロピレングリコール、ジイソステアリン酸プロピレングリコール、モノカプリル酸グリセリル、トリカプリル酸グリセリル、トリ−２−エチルヘキサン酸グリセリル、トリカプリン酸グリセリル、トリラウリン酸グリセリル、トリイソステアリン酸グリセリル、トリオレイン酸グリセリル、トリ−２−エチルヘキサン酸トリメチロールプロパンなどを１種もしくは２種以上併用して使用することができる。このような室温で液状もしくはペースト状の成分は粘着テープまたはシートの他の要因などによって適宜決定できるが、アクリル系共重合体との相溶性の観点から、カルボン酸エステル、さらに好ましくはグリセリン脂肪酸エステル、よりさらに好ましくは飽和脂肪酸のグリセリンエステルが好適に用いられる。
【００３２】
飽和脂肪酸としては、カプリル酸、カプリン酸、２−エチルヘキシル酸を挙げることができ、これらの単独もしくは２以上を用いることができる。これらの飽和脂肪酸は不飽和二重結合を有さないので、粘着剤層の酸化劣化を防止することができる。
【００３３】
飽和脂肪酸として上述のようなカプリル酸等を用いた場合、上記カルボン酸エステルとして、トリカプリル酸グリセリルやトリカプリン酸グリセリル、トリ−２−エチルヘキサン酸グリセリルが得られる。これらのカルボン酸エステルの中でも、アクリル系共重合体との相溶性などの点からは、特にトリカプリル酸グリセリルを用いることが好ましい。
【００３４】
なお、アクリル系共重合体と、上記カルボン酸エステル等の室温で液状もしくはペースト状の成分との含有割合は、例えば、アクリル系共重合体の１００質量部に対して２０質量部〜１００質量部であることが好ましい。当該成分の含有割合が上記範囲にあることによって、粘着剤層に十分な柔軟性を付与することができるため、良好な衣服貼着性を有するとともに、衣服から剥離する際に衣服に毛羽立つなどのダメージを与えず良好な剥離性を実現することができる。
【００３５】
本発明の衣服貼着用粘着テープまたはシートを構成する粘着剤層には、適度な凝集力を付与するために架橋処理を施すことが好ましい。架橋処理としては、電子線やγ線、Ｘ線などの電離性放射線の照射による物理的架橋と、架橋剤による化学的架橋とがあるが、取扱い性や再現性良く架橋を施すという観点から架橋剤による化学的架橋処理を施すことが好ましい。例えば、粘着剤層を構成する材料を配合した粘着剤組成物に架橋剤を添加して、加熱処理することで架橋処理が施される。このような架橋剤としては、イソシアネート系架橋剤、過酸化物系架橋剤、金属キレート系架橋剤など架橋処理する際に使用される架橋剤を用いることができる。
【００３６】
上記のようにして架橋処理を施した粘着剤層は、架橋度合いによって適度な衣服貼着性と凝集性のバランスを保持するものであるが、アクリル系共重合体の分子量や分子量分布もこれらの調整に対して影響を与えるものである。
【００３７】
粘着剤層の厚さは特に限定されるものではなく、本発明の衣服貼着用粘着テープまたはシートの用途、貼着する衣服の種類および強度などに応じて適宜に設定することができる。一例として、１５〜１５０μｍ程度とすることができ、さらには、３０〜９０μｍ程度とすることができる。これによって、衣服に対して適度な粘着力を付与することができる。
【００３８】
本発明における衣服貼着用粘着テープもしくはシートは、粘着剤層の表面の汚染を防ぐために、使用するまで粘着剤層表面を剥離ライナーにて被覆しておくことが好ましい。この剥離ライナーは、一般的に粘着テープに用いられるものを使用することができる。具体的には、上質紙、グラシン紙、パーチメント紙などの表面に、シリコーン樹脂やフッ素樹脂などの剥離性能を有する剥離剤をコーティングしたものや、上質紙に樹脂をアンカーコートしたもの、またはポリエチレンラミネートしたものなどの表面にシリコーン樹脂やフッ素樹脂などの剥離性能を有する剥離剤をコーティングしたものを使用することができる。
【００３９】
本発明の衣服貼着用粘着テープもしくはシートにおいて、布基材の粘着剤層を設けている面とは反対の側の面には、記号、文字、図形などの印刷を施しても良い。このような印刷は一般的に行い得る方法によって施すことができ、例えば、グラビア印刷、オフセット印刷、スクリーン印刷、インクジェット印刷などの方法が挙げられる。
【００４０】
次に、本発明の衣服貼着用粘着テープもしくはシートの製造方法の一例を以下に示すが、何らこれらに限定されるものではない。
【００４１】
最初に、例えば、（メタ）アクリル酸アルキルエステル単量体、アルコキシ基含有エチレン不飽和単量体、および必要に応じてカルボキシル基含有エチレン不飽和単量体を含む単量体混合物を、有機溶剤中で通常のラジカル重合によって共重合反応させてアクリル系共重合体溶液を調製する。次に、このアクリル系共重合体溶液の固形分（アクリル系共重合体）１００質量部に対して２０〜１００質量部のカルボン酸エステル等の、室温で液状もしくはペースト状の成分を配合して粘着剤組成物の溶液を調製する。
【００４２】
次いで、得られた粘着剤溶液を布基材の全面、又は部分的に塗布する。部分的に塗布する場合は、例えばドット状又は条状に塗布するのが好ましい。条状の場合、例えば直線状塗布又は波状塗布などが挙げられるが、気体の通気路として機能する空間、すなわち条間空間が確保されていれば、いずれの形状であっても良い。波状塗布は、衣服に貼付中の条間空間の断面積の経時的な変化が少ないことから好ましい。さらに、通気性を確保するために、粘着シート又はテープを穿孔処理して、小孔を形成してもよい。
【実施例】
【００４３】
以下に実施例を挙げて本発明をさらに具体的に説明するが、これらの実施例は本発明を限定するものではない。なお、以下にて、「部」および「％」とは、それぞれ「質量部」および「質量％」を意味する。
【００４４】
（実施例１）
イソノニルアクリレート６５部、２−メトキシエチルアクリレート３０部、アクリル酸５部からなる単量体混合物を酢酸エチルに均一に溶解混合し、重合開始剤としてアゾビスイソブチロニトリル０．３部を添加して共重合反応を行いアクリル系共重合体の酢酸エチル溶液を得た。
【００４５】
得られたアクリル系共重合体の酢酸エチル溶液に、アクリル系共重合体１００部に対して、トリカプリル酸グリセリル４５部、架橋剤としての三官能性イソシアネート化合物０．０６部を配合して均一な粘着剤溶液を作製した。
【００４６】
次に、この溶液を片面にシリコーン剥離処理した剥離ライナーの剥離処理面に、乾燥後の厚みが６２μｍとなるように塗布して粘着剤溶液層を形成した。粘着剤溶液層が未乾燥の状態で、布基材であるポリエステル製スムース編布（材質：ＰＥＴ、厚さ：０．５ｍｍ、目付量：１１３ｇ／ｍ２）の片面に貼り合わせ、乾燥して粘着剤層に架橋処理を施して、実施例１の衣服貼着用粘着テープを得た。
【００４７】
（実施例２）
布基材として、綿織布（材質：綿、厚さ：０．９ｍｍ、目付量：２８０ｇ／ｍ２）を用いた以外は、実施例１と同様にして、実施例２の衣服貼着用粘着テープを得た。
【００４８】
（比較例１）
布基材として、ポリエステル製スパンレース不織布（材質：ＰＥＴ、厚さ：０．３７ｍｍ、目付量：４４ｇ／ｍ２）を用いた以外は、実施例１と同様にして、比較例１の衣服貼着用粘着テープを得た。
【００４９】
（比較例２）
２−エチルヘキシルアクリレート９５部、アクリル酸５部からなる単量体混合物を、酢酸エチルに均一に溶解混合し、重合開始剤として過酸化ベンゾイル０．３部を添加して共重合反応を行いアクリル系共重合体の酢酸エチル溶液を得た。
【００５０】
得られたアクリル系共重合体の酢酸エチル溶液を片面にシリコーン剥離処理した剥離ライナーの剥離処理面に、乾燥後の厚みが８０μｍとなるように塗布して粘着剤溶液層を形成した。粘着剤溶液層が未乾燥の状態で、布基材である綿織布（材質：綿、厚さ：０．９ｍｍ、目付量：２８０ｇ／ｍ２）の片面に貼り合わせ、乾燥して、比較例２の衣服貼着用粘着テープを得た。
【００５１】
（比較例３）
比較例２で得られたアクリル系共重合体の酢酸エチル溶液に、アクリル系共重合体１００部に対して、ソルビタントリオレエート６６部を配合して均一な粘着剤溶液を作製した。
【００５２】
次に、この溶液を片面にシリコーン剥離処理した剥離ライナーの剥離処理面に、乾燥後の厚みが５５μｍとなるように塗布し、乾燥して粘着剤層を作製した。次いで、作製した粘着剤層をポリエステルフィルム（厚さ：２５μｍ）の片面に転写して貼り合わせ、比較例３の衣服貼着用粘着テープを得た。
【００５３】
上記の各実施例および比較例にて得られた衣服貼着用粘着テープについて、以下の試験を行い、その結果を表１、２に示した。
【００５４】
（粘着力）
ベークライト板に両面テープを介して被着体（ポリエステル１００％編布）を固定した。幅２０ｍｍ×長さ１００ｍｍの矩形状に裁断した実施例品および比較例品（試験片）の剥離ライナーを剥がした後、粘着剤層面を上記被着体へ２ｋｇのゴムローラーで１往復して圧着貼着した。この状態で、温度２３℃、湿度５０％ＲＨで３０分間静置した後、引張試験機にて９０度方向に、速度３００ｍｍ／分の引き剥がし速度で実施例品および比較例品を剥離し、その際の剥離力を測定した。５点の剥離力の平均値をとり、これを粘着力の値として算出した。
【００５５】
（伸び率、残留歪み率）
実施例品および比較例品を最大伸張方向が長さ方向になるように幅２５ｍｍ×長さ５０ｍｍの矩形状に裁断し試験片とした。試験片の長さ方向に３０ｍｍの標準線をマジックで記載し、剥離ライナーを剥がした後、試験片の一端を定荷重試験用の架台に固定し、もう一端に０．５ｋｇ（４．９Ｎ）の荷重を３分間ぶら下げた。３分後の標準線の長さ（Ｌｍｍ）を金尺で測定し、下式より伸び率を算出した。
伸び率＝（Ｌ−３０）／３０×１００（％）
次に、０．５ｋｇ（４．９Ｎ）の荷重を外した後の標準線の長さ（Ｍｍｍ）を金尺で測定し、下式より荷重除去後の伸び率を算出した。
荷重除去後の伸び率＝（Ｍ−３０）／３０×１００（％）
さらに、上記伸び率および荷重除去後の伸び率から下式より残留歪み率を算出した。
残留歪み率＝荷重除去後の伸び率／伸び率×１００（％）
【００５６】
（貼着性評価、形状安定性評価）
１５０ｍｍ×１５０ｍｍに裁断した２種類の被着体（ポリエステル１００％編布、綿１００％）に、５０ｍｍ×５０ｍｍに裁断し剥離ライナーを剥がした実施例品および比較例品（試験片）の粘着剤層面を２ｋｇのゴムローラーで１往復して圧着貼着した。被着体の一端を定荷重試験用の架台に固定し、もう一端に１．５ｋｇ（１４．７Ｎ）の荷重を３分間ぶら下げ、３分後の試験片の剥がれ具合、試験片の形状を目視にて観察した。
貼着性評価    ○：剥がれなし、×：端に浮きあり
形状安定性    ○：元の形状に回復、×：元の形状に回復しない
【００５７】
（剥離時の毛羽立ち具合、糊残り評価）
１５０ｍｍ×１５０ｍｍに裁断した２種類の被着体（ポリエステル１００％編布、綿１００％）に、５０ｍｍ×５０ｍｍに裁断し剥離ライナーを剥がした実施例品および比較例品（試験片）の粘着剤層面を２ｋｇのゴムローラーで１往復して圧着貼着した。温度２３℃、湿度５０％ＲＨで３時間静置した後、試験片を被着体から剥がした際の被着体の毛羽立ち具合、糊残りの有無を目視にて観察した。
○：毛羽立ち、糊残りいずれもなし、×：毛羽立ちまたは糊残りあり
【００５８】
【表１】
2018024858.tif 000002
【００５９】
【表２】
2018024858.tif 000003
【００６０】
実施例品は、貼着時の貼付性が良好であるにもかかわらず、剥離する際の粘着力も低く、糊残りもなく、被着体である衣服への毛羽立ちが少なくダメージが低く良好なものであった。また、実施例品は、貼付時に形状が変形しやすく元の形状に回復しやすいものであった。
【００６１】
比較例１品は、貼付時に形状が変形した後、元の形状に戻りにくいものであった。比較例２品は、特に被着体が綿素材に対して毛羽立ちやすいものであった。比較例３品は、伸び率が低いため、被着体の伸び縮みに追従することができず、貼付時に端部に浮きが生じてしまい、貼付性の悪いものであった。
【００６２】
以上、本発明を上記具体例に基づいて詳細に説明したが、本発明は上記具体例に限定されるものではなく、本発明の範疇を逸脱しない限りにおいて、あらゆる変形や変更が可能である。